FR 2700418 A1 19940713 FR 9300197 A 19930112 Composant électronique capable de résistance dynamique négative et procédé de fabrication correspondant. L'invention concerne les composants semi-conducteurs capables de présenter une configuration de résistance dynamique négative. De tels composants permettent notamment de réaliser des points de mémoires statiques de petites dimensions, aussi bien que des générateurs de signaux ou des circuits de régulation automatique ou de stabilisation d'un point de fonctionnement Toutes ces fonctions trouvent en particulier leurs applications dans les circuits intégrés pour les systèmes de télécommunication. On connaît, notamment par le brevet britannique N O 1397 789, des composants électroniques capables de présenter une résistance dynamique négative, c'est-à-dire une configuration courant-tension dans laquelle le courant décroît lorsque la tension augmente. Cependant, de tels composants sont réalisés à partir d'éléments discrets et n'offrent pas par conséquent de structure intégrée. Le brevet américain N O 4032961 décrit une structure intégrée capable de présenter une résistance dynamique négative Cependant, dans une telle structure, le contact d'émetteur se situe sur le substrat ce qui la rend incompatible avec les technologies de fabrication CMOS/Bi CMOS (qui groupent sur la même pastille de silicium, des transistors à grille isolée à canal N et P (transistor CMOS), associés par exemple à un transistor bipolaire NPN) car, le substrat servirait alors d'émetteur commun pour tous les transistors fabriqués simultanément et ceux-ci ne seraient alors plus isolés les uns des autres On ne connaît pas actuellement de structure intégrée capable de présenter une résistance dynamique négative, et qui soit compatible avec une technologie de fabrication CMOS/Bi CMOS. L'invention vise à remédier à cette lacune. L'invention propose donc tout d'abord un composant électronique semiconducteur, susceptible de présenter une configuration de résistance dynamique négative; selon une caractéristique générale de l'invention, ce composant comprend, au sein d'un substrat semi- conducteur, une première région active ayant un premier type de conductivité, par exemple le type N, et une deuxième région active, ayant un deuxième type de conductivité, par exemple le type P, opposé au premier type, cette deuxième région active étant située entre la première région active et la face supérieure du substrat; par ailleurs, sur la face supérieure du substrat, est prévue une région saillante contenant une troisième région active, ayant le premier type de conductivité, par exemple le type N, et surmontant une première partie de la deuxième région active; des métallisations sont respectivement situées au contact des trois régions actives; la deuxième région active comporte une zone semi-conductrice capable d'être appauvrie, dite "déplétable", s'étendant à l'extérieur de la première partie de la deuxième région active, et entre la première région active et la face supérieure du substrat; il est alors prévu des moyens de déplétion polarisables, situés au voisinage immédiate de cette zone déplétable, et aptes à appauvrir ou "dépléter" ladite zone déplétable sous l'action d'une tension de polarisation choisie. Il convient de remarquer ici que l'invention apporte une solution au problème posé en proposant un composant électronique semi- conducteur, structurellement analogue en majeure partie, à un transistor bipolaire vertical, mais ne fonctionnant pas comme un transistor bipolaire sous l'application de ladite tension de polarisation. Aussi, si l'on utilise néanmoins des termes caractérisant d'habitude la structure d'un transistor bipolaire, la première région active peut être dénommée par analogie "émetteur" ou "collecteur", tandis que la deuxième région active peut être dénommée "base", et que la troisième région active peut être dénommée "collecteur" ou "émetteur" Dans un mode de réalisation, la zone déplétable est formée par une deuxième partie de la deuxième région active possédant une concentration de dopants sensiblement identique à celle de la première partie de la deuxième région active (cette première partie étant celle située sous la troisième région active située dans la partie saillante), ainsi qu'une épaisseur comprise entre une épaisseur-limite inférieure et une épaisseur limite supérieure, ces deux épaisseurs-limites étant reliées à la valeur de la concentration de dopants. Ainsi, si l'on choisit une concentration de dopants de 1017 cm 7, on pourra ajuster l'épaisseur de la zone déplétable à une valeur de l'ordre de 0,15 jm. Par ailleurs, il est particulièrement avantageux que la longueur de la deuxième partie de la deuxième région active, formant la zone déplétable, soit au moins égale à une longueur limite qui peut être au moins de l'ordre de 0,3 pm, et de préférence au moins égale à 0,5 pim. Par ailleurs, afin notamment de limiter les fuites de courant, il est préférable que la région saillante du composant semi-conducteur comporte des régions latérales isolantes situées sur ses bords latéraux et surmontant partiellement ou totalement la zone déplétable. Selon un mode de réalisation de l'invention, le composant peut comporte une zone métallique surmontant une couche isolante située sur la face supérieure du substrat au-dessus de la zone déplétable, l'empilement zone métallique couche isolante zone déplétable - première région active formant alors un transistor à effet de champ à grille isolée dont la zone métallique forme la grille et dont la zone déplétable forme la région de canal. Les moyens de déplétion peuvent comporter la jonction entre la première région active ("collecteur") et la deuxième partie formant la zone déplétable ("base intrinsèque") Us peuvent également comporter la grille du transistor à effet de champ à grille isolée. Dans le mode de réalisation du composant, présentant comme moyens de déplétion un transistor à effet de champ à grille isolée, chaque région latérale isolante comporte avantageusement une portion située sur le bord latéral de la troisième région active, prolongée sensiblement d'équerre par une portion formant ladite couche isolante et transistor à effet de champ à grille isolée; la métallisation située au contact de la troisième région active incorpore alors la zone métallique formant la grille du transistor. Lors de l'utilisation du composant selon l'invention, la résistance dynamique négative est obtenue à partir de la relation courant-tension prise au niveau de la région active qui serait considérée comme le collecteur d'un transistor bipolaire Pour cela, on applique sur les régions de "base" et "d'émetteur" des tensions choisies fixes pour polariser en direct la jonction "émetteur-base", tandis que l'on applique comme tension de "collecteur" une tension de polarisation apte, soit à polariser en inverse la jonction "collecteur-base" pour dépléter la zone déplétable, soit à dépléter le canal du transistor à effet de champ à grille isolée. L'invention a également pour objet un procédé de fabrication d'un composant électronique semi-conducteur susceptible de présenter une configuration de résistance dynamique négative; selon une caractéristique générale de l'invention, ce procédé comprend les étapes suivantes: a) on implante, sous la face supérieure d'une première zone semi- conductrice ayant un premier type de conductivité (par exemple le type N), incorporée au sein d'un substrat semi-conducteur, une première couche semi-conductrice ayant un deuxième type de conductivité (par exemple le type P) opposé au premier, b) on dépose sur la face supérieure du substrat (ou de la première couche semi-conductrice), une deuxième couche d'un matériau semi- conducteur, et on effectue une implantation choisie de dopants au sein de cette deuxième couche pour lui conférer le premier type de conductivité (par exemple le type N), c) on effectue une gravure de cette deuxième couche dopée pour former une zone semi- conductrice saillant au-dessus du substrat, ainsi qu'une surgravure de la première couche pour former au sein de cette première couche, de part et d'autre de la partie saillante du bloc semi- conducteur ainsi formé, une zone amincie ayant la même concentration de dopants que la partie de la première couche située sous la zone semiconductrice saillante, et une épaisseur comprise entre une épaisseurlimite inférieure et une épaisseur-limite supérieure, ces deux épaisseurs limites étant reliées à ladite concentration de dopants, d) on définit des emplacements de contact sur la première zone semi- conductrice, la première couche conductrice et sur la zone saillante semi-conductrice, et e) on effectue des métallisations sur lesdits emplacements de contact. Selon un mode de mise en oeuvre du procédé, dans l'étape d), on dépose sur le substrat et la partie saillante, une première couche isolante, et on effectue une gravure de cette première couche isolante pour former de part et d'autre de la partie saillante des régions latérales isolantes surmontant au moins partiellement la zone amincie de la première couche semi-conductrice; on effectue de part et d'autre des régions latérales isolantes et à l'extérieur de la zone amincie, un surdopage de la première couche pour former une zone surdopée sur laquelle sera défini l'emplacement de contact correspondant, la distance séparant cette zone surdopée de la partie de la première couche semi-conductrice située sous la zone saillante semi- conductrice, définissant la longueur de la zone amincie. On peut définir cette longueur de la zone amincie en gravant les régions latérales isolantes pour leur conférer à leur base reposant sur le substrat, une épaisseur sensiblement égale à ladite longueur; dans ce cas, on effectue le surdopage de la première couche semi-conductrice sur le bloc semi-conducteur ainsi formé, les régions latérales isolantes servant de masques Pour réaliser la gravure de telles régions latérales isolantes, on peut avantageusement graver ladite première couche isolante pour former des premières régions latérales isolantes surmontant partiellement ladite zone amincie, ces premières régions latérales étant par exemple composées de dioxyde de siliciurm; on effectue ensuite un dépôt d'une mince couche isolante, par exemple également du dioxyde de silicium, sur la surface supérieure du bloc semi-conducteur ainsi formé, puis un dépôt d'une couche isolante supplémentaire en un matériau isolant, par exemple du nitrure de silicium, différent de celui formant la mince couche isolante et les premières régions latérales isolantes; on procède ensuite à une gravure de cette couche isolante supplémentaire pour former des deuxièmes régions latérales isolantes couvrant les premières; les premières et deuxièmes régions latérales isolantes ainsi que la mince couche isolante située entre elles forment alors lesdites régions latérales isolantes ayant une épaisseur sensiblement égale à la longueur de la zone amincie; on retire ensuite la partie de la couche mince isolante située à l'extérieur des régions latérales isolantes. En variante, on peut également graver les régions latérales isolantes pour leur conférer une épaisseur à leur base, inférieure à la longueur souhaitée de la zone amincie; on dépose alors sur le bloc semi- conducteur ainsi formé un masque débordant de part et d'autre des régions latérales isolantes d'une distance égale à la différence entre la longueur souhaitée pour la zone amincie et l'épaisseur de ces régions latérales isolantes, et on effectue le surdopage de la première couche semi-conductrice sur le bloc semi-conducteur muni de ce masque débordant. Afin d'obtenir un composant électronique muni d'un transistor à effet de champ à grille isolée capable de dépléter son canal, après avoir formé les régions latérales isolantes et surdopé, localement la première couche semi-conductrice, on retire les régions latérales isolantes et on dépose une autre couche isolante comportant une partie située sur les bords latéraux de la partie saillante du bloc et une partie prolongeant sensiblement d'équerre cette partie latérale, et, dans l'étape e), on effectue une métallisation au contact de la zone semi- conductrice saillante, se prolongeant en une zone métallique s'étendant sur la partie terminale d'équerre de la couche isolante. Dans le cas o le substrat incorpore à côté de la première zone semiconductrice, une autre zone semi-conductrice au sein de laquelle est réalisé simultanément un transistor à effet de champ à grille isolée dont les régions actives de drain et de source présentent le deuxième type de conductivité (par exemple le type P) et sont implantées selon deux implantations successives de dopants choisis (implantation LDD), on masque avantageusement, dans l'étape c) la face supérieure de la première couche semi-conductrice avant d'effectuer la première implantation des zones de drain et de source du transistor à effet de champ à grille isolée. D'autres avantages et caractéristiques de l'invention apparaîtront à l'examen de la description détaillée ci-après d'un mode de réalisation et de mise en oeuvre non limitatifs de l'invention, illustrés sur les dessins annexés sur lesquels: la figure 1 illustre schématiquement un premier mode de réalisation d'un composant électronique selon l'invention, la figure 2 illustre partiellement un deuxième mode de réalisation d'un composant selon l'invention, les figures 3 a à 3 S illustrent des étapes d'un procédé de fabrication selon l'invention, la figure 4 illustre une variante d'un tel procédé de fabrication, et la figure 5 illustre un autre mode de réalisation d'un composant électronique selon l'invention. Tel qu'illustré sur la figure 1, le composant 1 est réalisé au sein d'une zone ou caisson semi-conducteur 2, ayant un premier type de conductivité, ici le type N (conduction par électrons), incorporé au sein d'un substrat semi-conducteur 3 ayant un deuxième type de conductivité, opposé au premier, ici le type P (conduction par trous). A droite (en regardant la figure 1) d'une région isolante 12, connue par l'homme du métier dans le domaine des semi-conducteurs sous la dénomination LOCOS, le caisson 2 incorpore une zone 4 surdopée N++ sur laquelle se situe une métallisation 15 A titre indicatif, un surdopage du type NI (ou Pl) est équivalent à une concentration d'électrons (ou de trous) environ égale à 1020 ycm-3 tandis que dans une région dopée N (ou P) la concentration d'électrons (ou de trous) est de l'ordre de 1017 cmn 3 ou moins. A gauche de la région isolante 12, le composant 1 comporte une deuxième région 10 ayant le deuxième type de conductivité, ici le type P s'étendant au sein du caisson N depuis la face supérieure 5 du substrat Cette deuxième région 10 possède une partie centrale 1 Qa ayant une concentration de dopage P, encadrée par une zone 10 e surdopée Pl sur laquelle est prévue une métallisation de contact 14. Une région saillante 6 surmonte la face supérieure 5 du substrat (ou de la deuxième région 10) au-dessus de la partie centrale dopée P de la deuxième région Cette région saillante 6 comporte dans sa partie centrale, une région 7, composée par exemple de polysilicium, ayant le premier type de conductivité, et surdopée NI Sous cette région 7 de polysilicium surdopé, se situe une couche 8 de silicium dopée N+ surmontant la partie centrale l Oa de la région 10 dopée P La région saillante 6 comporte également, de part et d'autre des régions 7 et 8, des régions latérales isolantes 9, ou espaceurs, composées par exemple de dioxyde de silicium Si O 2 Au sommet de cette région saillante 6 est prévue, au contact du silicium surdopé N+, une métallisation de contact 13. Sous les espaceurs 9, la deuxième région 10 présente une zone amincie par rapport à la partie centrale la située sous la couche 8 de silicium N+ Cette zone amincie l Ob a une longueur L et une épaisseur E Elle a également par nature la même concentration de dopants que la partie centrale l Oa On verra ci-après que cette partie ou zone amincie l Ob forme une zone déplétable Z susceptible d'être déplétée par des moyens de déplétion polarisables sous l'action d'une tension de polarisation choisie Ces moyens de déplétion sont ici formés par la jonction Il entre le caisson N et la deuxième région 10. On voit sur la figure 1 que la structure du composant électronique selon l'invention est en majeure partie analogue à une structure classique d'un transistor bipolaire vertical, telle que celle réalisée selon la technologie de fabrication Bi CMOS La différence structurelle avec un transistor bipolaire vertical réside ici dans la présence d'une zone déplétable ayant un dopage et des dimensions choisis, à la place d'une zone implantée dopée Pl par exemple, définissant un dopage non uniforme de la base extrinsèque connue par l'homme du métier sous la vocable LDEB (Lightly doped extrinsic base) Aussi, dans le composant électronique selon l'invention illustré sur la figure 1, la première région active définie ici par le caisson 2 et l'emplacement de contact 4 peut être par analogie désignée sous le vocable collecteur (le caisson N proprement dit définissant le collecteur intrinsèque tandis que la région surdopée 4 définit le collecteur extrinsèque) De même, la deuxième région 10 peut être considérée comme deuxième région active "de base", dans laquelle les régions surdopées 10 e définissent la base extrinsèque Enfin, la troisième région active, formée des régions 7 et 8 peut être assimilée à une région "d'émetteur" dans laquelle la région surdopée NI' définit l'émetteur extrinsèque tandis que la région surdopée N+ définit l'émetteur intrinsèque. Dans la suite du texte, à des fins de simplification, on utilisera les termes émetteur, base et collecteur bien que ceux-ci comme expliqué ciavant, ne soient pas réellement appropriés au composant selon l'invention dont le fonctionnement, comme le verra plus en détail ci- après, ne s'apparente pas à celui d'un transistor bipolaire. La figure 2 illustre partiellement un autre mode de réalisation d'un composant selon l'invention Sur cette figure, les éléments analogues ou ayant des fonctions analogues à ceux représentés à la figure 1, sont affectés de références augmentées de 100 par rapport à celles qu'ils avaient sur la figure 1 Seules les différences entre ces deux figures seront maintenant décrites. Dans ce mode de réalisation de la figure 2, l'épaisseur des espaceurs 109, c'est-à-dire leur dimension prise à leur base reposant sur la face supérieure du substrat comptée parallèlement à la longueur L de la zone déplétable Z, est cette fois-ci inférieure à la longueur L de cette zone déplétable, alors que sur la figure 1, cette épaisseur était sensiblement égale à la longueur L En d'autres termes, alors que sur la figure 1 les espaceurs surmontaient en totalité la partie amincie l Ob formant la zone déplétable du composant, les espaceurs 109 surmontent seulement partiellement, dans la figure 2, la zone déplétable Z. Lors de l'utilisation du composant selon l'invention, on applique, d'une façon générale, sur les métallisations des régions de base extrinsèque et d'émetteur des tensions fixes choisies pour polariser en direct la jonction émetteur-base, tandis l'on applique sur la métallisation du collecteur extrinsèque, une tension de polarisation variable qui va polariser en inverse la jonction collecteur-base pour dépléter la zone déplétable La résistance dynamique négative sera alors obtenue à partir de la relation courant-tension collecteur. Plus précisément, dans l'exemple décrit, o l'épaisseur E de la zone amincie l Ob est de l'ordre de 0,15 pm, avec une concentration de dopants de l'ordre de 1017 cmn 3 et une longueur L de l'ordre de 0,5 Pim, il s'est avéré possible de dépléter la région Z avec une polarisation collecteur positive de l'ordre de quelques volts en reliant l'émetteur à la masse et en appliquant une tension fixe sur la base de l'ordre de 0,5 volts Lorsque la tension collecteur est nulle, le courant collecteur est négatif Au début de l'augmentation de la tension collecteur, le courant collecteur diminue en valeur absolue jusqu'à atteindre la valeur nulle puis augmente en valeur absolue, car la jonction collecteur-base est de moins en moins polarisée en direct Au fur et à mesure de l'augmentation de la tension collecteur, la différence de potentiel collecteur-base devient positive, ce qui polarise la jonction collecteur-base en inverse Il en résulte une augmentation du courant collecteur qui cependant ne se stabilise pas en fonction de la tension collecteur, comme cela se produirait dans un transistor bipolaire, car l'augmentation de la tension collecteur provoque simultanément une expulsion, hors de la zone Z, des porteurs majoritaires (ici les trous) et donc une déplétion progressive de la zone Z par l'effet de champ de la jonction 11 et donc une modulation de la résistance d'accès de la base, et par conséquent, une coupure graduelle du passage du courant dans la base Le courant collecteur décroît alors malgré l'augmentation de la tension de polarisation collecteur ce qui créé donc la caractéristique de résistance dynamique négative Le courant collecteur recommencera à augmenter à partir d'un seuil de tension collecteur plus ou moins élevé, ce qui est dû soit un phénomène de perçage de la base soit un phénomène d'avalanche dans la jonction collecteur-base. Un tel fonctionnement a été illustré pour une structure de composant que l'on pourrait assimiler structurellement à un transistor bipolaire vertical NPN Bien entendu moyennant une inversion de tous les types de dopants, ce qui aboutirait à une structure de composant selon l'invention assimilable à un transistor PNP, les polarisations en direct de la jonction émetteur- base, et en inverse de la jonction collecteur-base seraient obtenues en inversant tous les signes des tensions appliquées sur les métallisations. Dans les modes de réalisation des figures 1 et 2, tant l'épaisseur E que la concentration de dopants jouent un rôle essentiel dans le caractère déplétable de la zone Z En effet, il convient que cette épaisseur E soit supérieure ou égale à une épaisseur-lirnite inférieure dont la valeur est reliée à la concentration de dopants de la zone déplétable En effet, si cette épaisseur E est inférieure à l'épaisseur limite inférieure, la zone Z ne sera pas déplétable mais elle sera au contraire par nature déplétée d'elle-même en l'absence d'application d'une quelconque tension de polarisation sur le collecteur extrinsèque. Dans ce cas bien entendu, le composant selon l'invention ne pourra pas fonctionner et présenter une configuration de résistance dynamique négative. De même, l'épaisseur E de cette zone déplétable doit rester inférieure ou égale à une épaisseur-limite supérieure, également reliée à la concentration de dopants, mais aussi à la valeur de la tension de polarisation que l'on souhaite appliquer pour dépléter la zone En effet, si cette épaisseur E est supérieure à cette épaisseur limite supérieure, il sera difficile, voire impossible, de dépléter la zone Z, avec l'application de tensions de polarisation raisonnables, voire même avec l'application de tensions de polarisation élevées. Concrètement, dans le cas d'une concentration de dopants de l'ordre de 1017 cmn 3 et aux fins d'utiliser des tensions de polarisation faibles, par exemple inférieures à 5 volts, l'épaisseur limite inférieure peut être prise de l'ordre de 0,1 jim tandis que l'épaisseur limite supérieure peut avantageusement être ajustée de l'ordre de 0,2 pm. Néanmoins l'homme du métier comprendra que ces valeurs numériques doivent être prises à titre indicatif et peuvent être ajustées de façon plus précise pour chaque composé fabriqué en fonction notamment de son lot de fabrication, à partir de tests et/ou de simulation. Par ailleurs, si la longueur L de la zone déplétable n'influe pas sur le caractère déplétable de cette zone, elle exerce une influence sur la chute du courant collecteur En effet, si la longueur L de cette zone est insuffisante, des fuites importantes du courant de base peuvent apparaître, malgré une déplétion complète de la zone Z Il est donc particulièrement avantageux d'ajuster la longueur L de cette zone de façon qu'elle soit au moins égale à une longueur limite inférieure qui a été prise dans ce cas de l'ordre de 0,3 pum. Un mode de mise en oeuvre d'un procédé de fabrication permettant notamment d'obtenir les réalisations illustrées sur les figures 1 et 2 va maintenant être décrit en référence aux figures 3 a à 3 s. D'une façon générale, le procédé de fabrication selon l'invention comprend les étapes de: implantation, sous la face supérieure d'une première zone semi- conductrice ayant un premier type de conductivité (N par exemple), incorporée au sein d'un substrat semi-conducteur, d'une première couche semi-conductrice ayant un deuxième type de conductivité (par exemple P) opposé au premier, dépôt sur la face supérieure du substrat (ou de la première couche semi-conductrice), d'une deuxième couche d'un matériau semi- conducteur, suivi d'une implantation choisie de dopants pour conférer à cette deuxième couche le premier type de conductivité, gravure de cette deuxième couche dopée pour former une zone semi- conductrice saillante au-dessus du substrat, et surgravure de la première couche pour former au sein de cette première couche, de part et d'autre de la partie saillante ainsi formée sur le bloc semi- conducteur, une zone amincie ayant la même concentration de dopants que la partie de la première couche située sous la zone semi- conductrice saillante, et une épaisseur comprise entre une épaisseur limite inférieure et une épaisseur-limite supérieure reliées toutes les deux à ladite concentration de dopants, définition d'emplacement de contact sur la première zone semi- conductrice, la première couche semi-conductrice et la zone saillante semi-conductrice, et réalisation de métallisations sur les emplacements de contact. Un tel procédé de fabrication est parfaitement compatible avec une technologie de fabrication du type Bi CMOS ainsi qu'on va le voir maintenant. Sur la figure 3 a, la référence 3 désigne un substrat semi- conducteur de silicium dopé P par exemple, au sein duquel vont être simultanément réalisés un transistor à effet de champ à grille isolée à canal N (NMOS), un transistor à effet de champ à grille isolée à canal P (PMOS), ces deux transistors formant un composé CMOS, ainsi que le composant électronique selon l'invention. La première étape consiste alors à définir l'emplacement des zones actives des différents composants en déposant des couches de nitrure 16 sur la face supérieure du substrat 3. Dans l'étape suivante (figure 3 b) on effectue une implantation isobore 18 après avoir disposé des masques 17 b sur les zones dans lesquelles seront réalisés le transistor PMOS et le composant à résistance dynamique négative Cette implantation isobore permet notamment d'empêcher lephénomène d'inversion sous les régions isolantes (LOCOS) qui seront réalisées dans l'étape suivante au sein du substrat P. Dans l'étape de la figure 3 c, on procède, de façon connue, à une oxydation localisée de dioxyde de silicium de façon à former les régions isolantes 12 (LOCOS) puis on retire les couches de nitrure et l'on procède, après avoir placé un masque 17 c sur la partie gauche du substrat (en regardant la figure) à une implantation 20 de phosphore ou d'arsenic par exemple de façon à former les caissons rétrogrades 2 et 19 au sein desquels seront respectivement réalisés le composant 1 selon l'invention et le transistor PMOS Le transistor NMOS sera quant à lui réalisé dans la partie gauche su substrat Un recuit après implantation est enfin réalisé. Dans l'étape de la figure 3 d, on procède, après avoir disposé un masque 17 d au-dessus des caissons 2 et 19, à deux implantations 21 de bore afin notamment d'ajuster le seuil du transistor NMOS et de le protéger contre le phénomène connu de "perçage" Dans l'étape 3 e, on ajuste par analogie le seuil du transistor PMOS en effectuant une implantation 22 de bore après avoir disposé des masques au-dessus du caisson 2 et de la zone du transistor NMOS. Au cours de ces étapes, une mince couche d'oxyde a été déposée sur la face supérieure du substrat, y compris dans la région du composant à résistance négative, et qui constituera notamment les oxydes de grille des transistor à effet de champ. On procède ensuite à un retrait de cette couche mince isolante au- dessus du caisson 2 et on effectue une implantation 23 de bore par exemple sur le bloc semi-conducteur muni d'un masque 17 f recouvrant les zones des transistors à effet de champ La région de base 10 du composant à résistance dynamique négative est ainsi formée. Une couche 25 de polysilicium est ensuite déposée (figure 3 g) sur la face supérieure du substrat avant de subir une implantation 24 d'arsenic par exemple pour lui conférer un dopage de type N++ Après avoir effectué un recuit rapide il est procédé (figure 3 h) à une gravure de cette couche de polysilicium dopé afin de définir respectivement les régions de grille 7 a et 7 b des transistors PMOS et NMOS et "d'émetteur" 7 du composant à résistance dynamique négative En ce qui concerne les transistor NMOS et PMOS, la réalisation des régions de grille ne comporte qu'une gravure de la couche de polysilicium dopée car le subtrat reste isolé par une couche mince d'oxyde Par contre, en ce qui concerne le composant à résistance dynamique négative, la gravure est prolongée par une légère surgravure SG du substrat, telle qu'illustrée sur la figure 3 i, de façon à réaliser, de part et d'autre de la région saillante (émetteur) ainsi formée sur le bloc semi- conducteur, une zone amincie d'épaisseur E dont une partie formera la zone déplétable Z du composant à résistance dynamique négative. L'étape illustrée sur la figure 3 j consiste à réaliser les zones de source et de drain faiblement dopées LDD (Lightly Doped Drain) du transistor NMOS en effectuant une implantation 26 d'arsenic par exemple après avoir recouvert le bloc semi-conducteur par des masques 17 j placés à des endroits choisis Une telle implantation a également pour effet de réaliser le contact avec le caisson 19 du transistor PMOS et avec le contact du caisson 2 du composant à résistance dynamique négative. On procède (figure 3 k) à la réalisation des régions de source et de drain faiblement dopées LDD du transistor PMOS à partir d'une implantation de bore par exemple Cette implantation nécessite au préalable d'avoir recouvert la zone du transistor NMOS et également la zone du composant à résistance négative d'un masque 17 k afim de préserver une concentration de dopants uniforme dans la région de base (couche semi-conductrice 10) située sous la surface du caisson 2. On dépose ensuite sur le bloc semi-conducteur ainsi formé (figure 3 1) une couche 28 d'oxyde de silicium par exemple, non dopé, et l'on procède, dans l'étape suivante illustrée sur la figure 3 m, à la gravure des espaceurs associés à chacune des régions saillantes 7, 7 a et 7 b. Dans cette variante, tous les espaceurs 109 ont la même épaisseur alors que dans la variante illustrée sur la figure 3 p, les espaceurs 9 associés au composant à résistance dynamique négative sont plus larges à leur base que les espaceurs 109 associés au transistor à effet de champ NMOS et PMOS. La réalisation des espaceurs élargis 9 est illustrée sur les figures 3 N et 3 o On dépose tout d'abord sur la surface supérieure du bloc semiconducteur obtenu au stade illustré sur la figure 3 m, une couche mince 40 de dioxyde de silicium On dépose ensuite sur cette couche mince 40 une couche épaisse 41 de nitrure de silicium Si 3 N 4 Il est ensuite procédé à une gravure partielle de la couche 41 pour réaliser des espaceurs 42 de Si 3 N 4 reposant sur la couche mince 40 autour des espaceurs 109 de Si O 2 On dépose alors un masque 17 o sur la partie du bloc semi-conducteur destiné à former le composant à résistance dynamique négative et l'on procède à une gravure chimique des espaceurs 42 des transistors NMOS et PMOS Le masque 17 o est ensuite enlevé et la mince couche 40 est retirée On obtient alors la configuration illustrée sur la figure 3 p, dans laquelle l'ensemble "espaceur 109 de Si O 2 mince couche 40 de Si O 2 espaceur 42 de Si 3 N 4 "forne les espaceurs élargis 9. Il convient de remarquer que l'utilisation de deux isolants différents (dioxyde de silicium et nitrure de silicium) pour réaliser les espaceurs élargis permet d'effectuer une gravure chimique sélective. Par ailleurs, le dépôt préalable de la mince couche 40 de dioxyde de silicium permet ultérieurement de stopper la gravure chimique au niveau de cette mince couche de façon à ne pas attaquer la face supérieure du substrat (Si nu) ainsi que les espaceurs 109 en dioxyde de silicium. Un tel procédé permet donc d'obtenir d'une façon simple et efficace des espaceurs d'épaisseurs différentes sur une même pastille de silicium. On dispose ensuite (figure 3 q) un masque 17 q notamment au- dessus des régions saillantes du composant à résistance négative et du transistor PMOS et l'on procède à une implantation 29 d'arsenic de façon à réaliser les régions de source et de drain fortement dopées 30 du transistor NMOS On rappelle ici que les zones de source et de drain possèdent alors un dopage N+ sous les espaceurs et un dopage NI entre la région NI et les cloisons isolantes (LOCOS) Par cette implantation 29 on réalise également l'emplacement de contact 4, surdopé NI, du composant à résistance dynamique négative et l'emplacement de contact avec le caisson du transistor PMOS. Sur la figure 3 r, est illustrée notamment la réalisation des zones 32 de drain et de source fortement dopées (PMOS), obtenues par une implantation 31 de bore après qu'un masque 17 r ait été placé au-dessus de la zone du transistor NMOS, de l'emplacement de contact du caisson du transistor PMOS et de l'emplacement de contact 4 du composant à résistance dynamique négative Cette implantation 31 a été également pour effet, puisque les espaceurs 9 du composant résistance dynamique négative forment masque, de réaliser les régions de "base extrinsèque" 10 e, surdopées Pl, du composant à résistance dynamique négative En d'autres termes, dans cette variante de mise en oeuvre, c'est l'épaisseur à la base des espaceurs qui détermine la longueur L de la zone déplétable du composant à résistance dynamique négative. Dans le cas o le composant à résistance dynamique négative possède des espaceurs 109 ayant une épaisseur à leur base plus faible que la longueur L souhaitée pour la zone déplétable, il convient alors, comme illustré sur la figure 3 s, de disposer au-dessus de la région saillante du composant à résistance dynamique négative, un masque 17 S débordant de part et d'autre des espaceurs 109 d'une distance prédéterminée égale à la différence entre la longueur souhaitée L pour la zone déplétable et l'épaisseur des espaceurs comptée à leur base. Les étapes finales du procédé de fabrication consistent notamment à graver les trous de contact puis à effectuer un recuit rapide final avant de procéder au dépôt d'une couche de silicide de métal ou de métal puis à une gravure et à un recuit des interconnexions ainsi formés. Il est à noter que la région 8, dopée NI dans la région saillante "d'émetteur" du composant selon l'invention (figure 1) est obtenue par diffusion des dopants à partir de la zone surdopée NI, lors de recuits. On obtient ainsi sur la même pastille de silicium le composant électronique à résistance dynamique négative selon l'invention, dans une variante analogue à celle illustrée sur la figure 1 (à la position près de la zone 4 surdopée et du LOCOS 12 qui résulte du choix particulier illustré sur les figures 3 a à 3 s) ou dans une variante analogue (à la même différence près) à celle illustrée sur la figure 2 selon la taille des espaceurs adoptés, ainsi que des transistors à effet de champ PMOS et NMOS Un tel composant à résistance dynamique négative est par conséquent compatible avec une technologie de fabrication Bi CMOS, le substrat ne servant pas d'émetteur commun. Par ailleurs, l'homme du métier aura remarqué que moyennant l'absence de la surgravure SG dans l'étape illustrée sur la figure 3 i et moyennant le remplacement du masque 17 k dans l'étape illustré sur la figure 3 k par un masque recouvrant uniquement la zone du transistor NMOS, ainsi que la réalisation d'espaceurs 109 non élargis, on obtiendrait à la place du composant à résistance dynamique négative un transistor bipolaire vertical ayant une base extrinsèque à dopage non uniforme (LDEB). Dans le procédé de fabrication du composant à résistance dynamique négative, il est possible, après l'étape de réalisation des espaceurs 9 ou 109 et l'implantation des régions surdopées 10 e, de retirer ces espaceurs pour déposer une mince couche isolante 209 (figure 4) d'une épaisseur de 150 A comportant une partie latérale verticale 209 a située sur les bords latéraux de la région saillante 206, cette partie 209 a étant prolongée sensiblement d'équerre par une partie horizontale 209 b s'étendant sur la face supérieure du substrat au- dessus de la partie amincie qui formera la zone déplétable Z du composant à résistance dynamique négative Lors de l'étape ultérieure de formation des métallisations, la métallisation disposée au contact de la région semi-conductrice active située dans la région saillante 206 incorporera une zone métallique disposée au-dessus de la partie 209 b de la couche isolante. On obtiendra alors en fin de fabrication, le mode de réalisation du composant à résistance dynamique négative illustré sur la figure 5. Sur cette figure, les éléments analogues ou ayant des fonctions analogues à ceux représentés sur la figure 1 ont des références augmentées de 200 par rapport à celles qu'ils avaient sur la figure 1. Seules les différences entre ces deux figures seront décrites maintenant. L'empilement zone métallique 213 b couche isolante 209 b zone semiconductrice 210 b caisson 202, forme un transistor à effet de champ à grille isolée dont la partie semi-conductrice amincie 210 b forme la région de canal Dans cette variante d'exécution, les régions 207 et 208 forment cette fois-ci une région de "collecteur" tandis que les régions 204 et 202 forment respectivement les régions "d'émetteur extrinsèque" et "d'émetteur intrinsèque" et que la région 210 forme toujours une région de "base". Lors de l'utilisation de ce composant, on applique sur les métallisation 215 et 214, des tensions choisies fixes (la métallisation 215 est par exemple reliée à la masse tandis que la métallisation 214 est reliée à une tension positive dans le cas présent, de 0,5 volt) pour polariser en direct la jonction première région active deuxième région active (émetteur-base) tandis que l'on applique sur la métallisation de la troisième région active (collecteur) une tension de polarisation (croissant dans le cas présent depuis la valeur O volt jusqu'à la valeur de quelques volts) apte à dépléter le canal du transistor à effet de champ constitué, la configuration de résistance dynamique négative étant toujours prise au niveau du couple courant- tension collecteur. Les modes de réalisation qui ont été décrits (figures 1 et 2, figure ) utilisent des moyens de déplétion dictincts (effet de champ d'une jonction, effet de champ d'un transistor à effet de champ à grille isolée) On pourrait cependant envisager d'utiliser des moyens de déplétion utilisant à la fois l'effet de champ d'une jonction et l'effet de champ d'une grille isolée A cet effet, on pourrait prévoir que la zone métallique située sur la couche isolante 209 b soit indépendante de la métallisation 213 de la troisième région active Dans ce cas, cette troisième région active formerait une région "d'émetteur"tandis que la deuxième région active formerait toujours la région de "base" et que la première région active formerait la région de "collecteur" On pourrait alors polariser de façon appropriée la zone métallique formant la grille du transistor à effet de champ dont le canal forme la zone déplétable. Par ailleurs, en appliquant également une tension de polarisation choisie et croissante sur la région de collecteur, les deux effets de champ provoqués d'une part par le transistor à effet de champ et d'autre part par la jonction collecteur-base contribueraient ensemble à dépléter la zone déplétable Il serait ainsi possible soit d'obtenir une déplétion de la zone plus rapide avec une même tension collecteur de quelques volts ou bien encore d'obtenir une telle déplétion en étant moins exigeant sur les conditions de dimensionnement de la zone déplétable (épaisseur, longueur) et/ou sur la concentration de dopant. Bien que décrit à base de silicium, le composant selon l'invention pourrait l'être à partir d'un autre matériau semi-conducteur Par ailleurs, les métallisations ont été réalisées, dans tous les modes de réalisation décrits, sur des régions surdopées N++ ou Pl L'homme du métier sait que ceci est préférable dans le cas o le matériau semi- conducteur utilisé est du silicium Néanmoins, il est possible de s'affranchir d'un tel surdopage de ces régions si l'on utilise un matériau semi-conducteur permettant d'obtenir directement un contact satisfaisant avec les métallisations De tels matériaux existent parmi les matériaux m 11-V, c'est-à-dire des matériaux comportant à part égale un élément de la troisième colonne et une élément de la cinquième colonne de la classification périodique de Mendeléeff. REVENDICATIONS 1 Composant électronique semi-conducteur, susceptible de présenter une configuration de résistance dynamique négative, caractérisé par le fait qu'il comprend, au sein d'un substrat semi- conducteur ( 3), une première région active ( 2, 4) ayant un premier type de conductivité (N N++), et une deuxième région active ( 10), ayant un deuxième type de conductivité (P, P++), opposé au premier type, située entre la première région active ( 2) et la face supérieure ( 5) du substrat, et, sur la face supérieure du substrat, une région saillante ( 6) contenant une troisième région active ( 7, 8) ayant le premier type de conductivité (N+ , N++) et surmontant une première partie ( 10 a) de la deuxième région active, ainsi que des métallisations ( 13, 14, 15) respectivement situées au contact des trois régions actives ( 4, 10 e, 7), par le fait que la deuxième région active comporte une zone semi- conductrice déplétable (Z) s'étendant à l'extérieur de la première partie ( 10 a) de la deuxième région active, et entre la première région active ( 2) et la face supérieure ( 5) du substrat, et par le fait qu'il comprend en outre des moyens de déplétion ( 11; 213 b, 209 b, 211), situés au voisinage immédiat de cette zone déplétable (Z), et apte à dépléter ladite zone déplétable sous l'action d'une tension de polarisation choisie. 2 Composant selon la revendication 1, caractérisé par le fait que la zone déplétable (Z) est formée par une deuxième partie (l O O b) de la deuxième région active ( 10) amincie par rapport à la première partie ( 10 a) de cette deuxième région active ( 10). 3 Composant selon la revendication 1 ou 2, caractérisé par le fait que la zone déplétable (Z) est formée par une deuxième partie ( 10 b) de la deuxième région active ( 10), possédant une concentration de dopants (P) sensiblement identique à celle de la première partie ( 10 a) de la deuxième région active, ainsi qu'une épaisseur (E) comprise entre une épaisseur-limite inférieure et une épaisseur-limite supérieure, reliées toutes deux à la valeur de la concentration de dopants. 4 Composant selon la revendication 3, caractérisé par le fait que la concentration de dopants est de l'ordre de 1017 cm'3 tandis que l'épaisseur (E) de la zone déplétable (Z) est de l'ordre de 0,15 gin. Composant selon l'une des revendications 2 à 4, caractérisé par le fait que la longueur de la deuxième partie (l Ob) de la deuxième région active, formant la zone déplétable est au moins égale à une longueur-limite inférieure prédéterminée. 6 Composant selon la revendication 5, caractérisé par le fait que la longueur-limite inférieure est au moins égale à 0,3 gm, de préférence au moins égale à 0,5 gin. 7 Composant selon l'une des revendications précédentes, caractérisé par le fait que la région saillante ( 106) comporte des régions isolantes ( 109) de part et d'autre de la troisième région active ( 107) et surmontant partiellement la zone déplétable (Z). 8 Composant selon l'une des revendications 1 à 6, caractérisé par le fait que la région saillante ( 6, 206) comporte des régions isolantes ( 9; 209), situées de part et d'autre de la troisième région active ( 7; 207), et surmontant la totalité de la zone déplétable (Z). 9 Composant selon la revendication 8, caractérisé par le fait que les régions isolantes ( 9) comportent deux matériaux isolants différents ( 109, 42). Composant selon l'une des revendications précédentes, caractérisé par le fait que les moyens de déplétion comportent la jonction ( 11) entre la première région active ( 2) et la deuxième partie (l Ob) formant la zone déplétable. 11 Composant selon l'une des revendications précédentes, caractérisé par le fait qu'il comporte une zone métallique ( 213 b) surmontant une couche isolante ( 209 b) située sur la face supérieure du substrat au-dessus de la zone déplétable (Z), l'empilement zone métallique-couche isolante-zone déplétable-première région active formant un transistor à effet de champ à grille isolée dont la zone métallique forme la grille et dont la région de canal forme la zone déplétable. 12 Composant selon la revendication 11, caractérisé par le fait que les moyens de déplétion comportent la grille du transistor à effet de champ à grille isolée. 13 Composant selon la revendication 8 et 12 prises en combinaison, caractérisé par le fait que chaque région isolante comporte une portion ( 209 a) située sur le bord latéral de la troisième région active, prolongée sensiblement d'équerre par une portion ( 209 b) formant ladite couche isolante du transistor à effet de champ à grille isolée, et par le fait que la métallisation située au contact de la troisième région active ( 207) incorpore ladite zone métallique ( 213 b). 14 Utilisation du composant selon l'une des revendications 1 à 12, caractérisée par le fait que l'on applique sur les métallisations des deuxième et troisième régions actives des tensions choisies fixes pour polariser en direct la jonction troisième région active-deuxième région active, tandis que l'on applique sur la métallisation de la première région active une tension de polarisation variable apte à polariser en inverse la jonction première région active-deuxième région active pour dépléter la zone déplétable, la résistance dynamique négative étant obtenue à partir de la relation courant-tension prise au niveau de la première région active. Utilisation du composant selon la revendication 13, caractérisée par le fait que l'on applique sur les métallisations des première et deuxième régions actives des tensions choisies fixes pour polariser en direct la jonction première région active-deuxième région active, tandis que l'on applique sur la métallisation de la troisième région active une tension de polarisation apte à dépléter le canal du transistor à effet de champ à grille isolée, la résistance dynamique négative étant obtenue à partir de la relation courant-tension prise au niveau de la troisième région active. 16 Utilisation selon la revendication 14 ou 15, caractérisée par le fait que la valeur de la tension de polarisation est inférieure ou égale à quelques volts. 17 Procédé de fabrication d'un composant électronique semi- conducteur susceptible de présenter une configuration de résistance dynamique négative, caractérisé par le fait qu'il comprend les étapes suivantes: a) on implante ( 23), sous la face supérieure d'une première zone semi-conductrice ( 2) ayant un premier type de conductivité, incorporée au sein d'un substrat semi-conducteur ( 3), une première couche semi- conductrice ( 10) ayant un deuxième type de conductivité opposé au premier, b) on dépose sur la face supérieure du substrat une deuxième couche ( 25) d'un matériau semi-conducteur, et on effectue une implantation choisie de dopants au sein de cette deuxième couche pour lui conférer le premier type de conductivité, c) on effectue une gravure de cette deuxième couche dopée pour former une zone semi- conductrice saillant au-dessus du substrat, ainsi qu'une surgravure (SG) de la première couche pour former au sein de ladite première couche, de part et d'autre de la partie saillante du bloc semi-conducteur ainsi formé, une zone amincie ayant sensiblement la même concentration de dopants que la partie de la première couche semi-conductrice située sous la zone semi-conductrice saillante, et une épaisseur (E) comprise entre une épaisseur limite inférieure et une épaisseur-limite supérieure, reliées toutes les deux à ladite concentration de dopants, d) on définit des emplacements de contact sur la première zone semi- conductrice, la première couche conductrice et la zone saillante semi- conductrice, et e) on effectue des métallisations sur les emplacements de contact. 18 Procédé selon la revendication 17, caractérisé par le fait que dans l'étape d), on dépose sur le substrat et la partie saillante, une première couche isolante, et on effectue une gravure de cette première couche isolante pour former de part et d'autre de la partie saillante, des régions latérales isolantes surmontant au moins partiellement la zone amincie de la première couche semi-conductrice, et on effectue de part et d'autre des régions latérales isolantes et à l'extérieur de la zone amincie, un surdopage de la première couche pour former une zone surdopée sur laquelle sera défini l'emplacement de contact correspondant, la distance séparant cette zone surdopée de la partie de la première couche semi-conductrice située sous la zone saillante semi-conductrice, définissant la longueur de la zone amincie. 19 Procédé selon la revendication 18, caractérisé par le fait que l'on définit la longueur de la zone amincie en gravant les régions latérales isolantes ( 9) pour leur conférer à leur base reposant sur le substrat une épaisseur sensiblement égale à ladite longueur, et par le fait que l'on effectue le surdopage de la première couche sur le bloc semi- conducteur ainsi formé, les régions latérales isolantes servant de masques. Procédé selon la revendication 19, caractérisé par le fait que la gravure des régions latérales isolantes ( 9) comporte une gravure de ladite première couche isolante pour former des premières régions latérales isolantes ( 109) surmontant partiellement ladite zone amincie, puis un dépôt d'une mince couche isolante ( 40) sur la surface supérieure du bloc semi-conducteur ainsi formé, puis un dépôt d'une couche isolante supplémentaire ( 41) en un matériau isolant différent de celui formant la mince couche isolante ( 40) et les premières régions latérales ( 109), suivi d'une gravure de cette couche isolante supplémentaire pour former des deuxièmes régions latérales isolantes ( 42) couvrant les premières, les premières et deuxièmes régions latérales isolantes ( 109, 42) ainsi que la mince couche isolante ( 40) située entre elles formant lesdites régions latérales isolantes ( 9), et par le fait que l'on retire ensuite la partie de la couche mince ( 40) située à l'extérieur des régions latérales isolantes ( 9). 21 Procédé selon la revendication 18, caractérisé par le fait que l'on grave les régions latérales isolantes ( 109) pour leur conférer une épaisseur à leur base reposant sur le substrat, inférieure à la longueur de la zone amincie, et par le fait que l'on dépose sur le bloc semi- conducteur ainsi formé, un masque débordant de part et d'autre des régions latérales isolantes d'une distance égale à la différence entre la longueur souhaitée pour la zone amincie et l'épaisseur des régions latérales isolantes, et l'on effectue le surdopage de la première couche semi-conductrice sur le bloc semi-conducteur muni de son masque débordant. 22 Procédé selon l'une des revendications 18 à 21, caractérisé par le fait que l'on retire les régions latérales isolantes et l'on dépose une autre couche isolante comportant une partie ( 209 a) située sur les bords latéraux de la partie saillante semi-conductrice, et une partie ( 209 b) prolongeant d'équerre la partie latérale ( 209 a) et surmontant la zone amincie de la première couche semi-conductrice, et, dans l'étape e), on prolonge la métallisation située sur la zone saillante semi-conductrice, par une zone métallique surmontant la partie ( 209) de la couche isolante située au-dessus de la zone amincie 23 Procédé selon l'une des revendications précédentes, dans lequel le substrat incorpore à côté de la première zone semi- conductrice, une autre zone semi-conductrice ( 19) au sein de laquelle est réalisé simultanément un transistor à effet de champ à grille isolée, dont les régions actives de drain et de source présentent le deuxième type de conductivité et sont implantées selon deux implantations successives de dopants choisis, caractérisé par le fait que dans l'étape c), on masque ( 17 k) la face supérieure de la première couche semi- conductrice avant d'effectuer la première implantation des zones de drain et de source du transistor à effet de champ à grille isolée. 24 Procédé selon la revendication 23, caractérisé par le fait que la largeur des régions latérales isolantes est sensiblement identique à la largeur des régions latérales isolantes du transistor à effet de champ à grille isolée.